(57)【要約】  本発明によれば、高温・高圧条件下で使用されるシステムの部材に利用することができる、耐久性が高い遮熱コーティングが提供される。この遮熱コーティングは、基材の表面に結合層を介して形成されたセラミックス層を含ものであって、前記セラミックス層の前記結合層側界面の近傍の気孔率が、前記セラミックス層の前記結合層と反対側界面の近傍の気孔率よりも低いことを特徴とする。この遮熱コーティングは、超臨界ＣＯ２タービンの表面に利用することもできる。
2016147282.tif 000002
【特許請求の範囲】
【請求項１】
基材の表面に結合層を介して形成されたセラミックス層を含む遮熱コーティングであって、前記セラミックス層の前記結合層側界面の近傍の気孔率が、前記セラミックス層の前記結合層と反対側界面の近傍の気孔率よりも低いことを特徴とする、遮熱コーティング。
【請求項２】
前記セラミックス層の前記結合層側界面の近傍の気孔率が５〜１５％であり、前記セラミックス層の前記結合層と反対側界面の近傍の気孔率が１５〜３０％である、請求項１に記載の遮熱コーティング。
【請求項３】
前記セラミックス層の気孔率が層厚方向で変化するものであり、前記結合層界面から反対側界面まで連続的に変化している、請求項１または２に記載の遮熱コーティング。
【請求項４】
前記セラミックス層が、気孔率の異なる２層以上のセラミックス層が積層された構造を有している、請求項１または２に記載の遮熱コーティング。
【請求項５】
前記セラミックス層が二酸化ジルコニウムを含むものである、請求項１〜４のいずれか１項に記載の遮熱コーティング。
【請求項６】
前記二酸化ジルコニウムが安定化材をさらに含むものである、請求項５に記載の遮熱コーティング。
【請求項７】
前記セラミックス層の前記結合層と反対側界面の近傍または界面上に、前記セラミックス層よりも不純物含有率の低いセラミックス材料からなる難焼結層を有する、請求項１〜６のいずれか１項に記載の遮熱コーティング。
【請求項８】
前記難焼結層の気孔率が１５〜３０％である、請求項７に記載の遮熱コーティング。
【請求項９】
前記難焼結層が亀裂を複数有する、請求項７または８に記載の遮熱コーティング。
【請求項１０】
前記難焼結層が、希土類元素を含む二酸化ジルコニウムを含むものである、請求項７〜９のいずれか１項に記載の遮熱コーティング。
【請求項１１】
前記基材が、タービンの構成部材である、請求項１〜１０のいずれか１項に記載の遮熱コーティング。
【請求項１２】
前記タービンが超臨界ＣＯ２タービンである、請求項１１に記載の遮熱コーティング。
【請求項１３】
二酸化炭素が混合された燃料を燃焼させて燃焼ガスを発生させる燃焼器と、
前記燃焼ガスにより発電を行うＣＯ２タービン発電機と
を具備する発電システムであって、前記ＣＯ２タービンが、請求項１〜１２のいずれか１項に記載の遮熱コーティングを表面に有する構成部材を含むものであることを特徴とする、発電システム。
【請求項１４】
前記構成部材が、動翼、静翼、シュラウドセグメント、およびトランジションピースからなる群から選択される、請求項１３に記載の発電システム。
【発明の詳細な説明】
【技術分野】
【０００１】
本発明は、高温・高圧の条件下で利用されるタービン機器と、その構成部材などに施すことができる遮熱コーティングおよびその遮熱コーティングを有する発電システムに関するものである。
【背景技術】
【０００２】
従来、高温条件下で使用される機器の表面には、それらの機器が高温条件で損傷を受けにくくすることを目的に、遮熱コーティングが付与されることが考えられている。例えば発電用ガスタービンのような機器において、燃焼器、動翼、静翼等の、高温条件に付される部品の外面には、セラミックなどからなる遮熱コーティングを施すことで、遮熱性または耐酸化性を改善している。このような遮熱コーティングの耐久性を改善することは、これらの部品そのものの耐久性と信頼性を維持するために重要な要素である。【０００３】
一般的に遮熱コーティングの材料には、金属と比べて熱伝導率の低いセラミックスを主成分とする多孔質材料が選択される。これらの多孔質材料は、タービン運転中の高温条件下では、焼結による変質、表裏面の温度差に起因する割れ、金属との熱膨張差による剥離などの問題を引き起こす可能性がある。そのため、遮熱コーティングの耐久性を向上させる種々の検討と提案がなされている。【０００４】
一方、発電の効率化の観点から、発電用タービンの運転条件を高温高圧化するニーズが高まっている。このような目的に超臨界ＣＯ２タービンを用いることが検討されている。超臨界ＣＯ２タービンは、天然ガス等の燃料、酸素、およびＣＯ２を混合し、高圧で燃焼器に注入して燃焼させ、発生した高温高圧の燃焼ガスでタービンを回転させて発電する。超臨界ＣＯ２タービンは、燃焼により生成するＣＯ２をそのまま回収することができるので、ＣＯ２を有効活用できるうえ、ＮＯＸを排出しないことから、地球環境保護の観点からも注目されている。【０００５】
しかしながら、超臨界ＣＯ２タービンなどでは、従来の蒸気タービンに比較して非常に高い温度の燃焼ガスに曝される。このため、タービン機器に施された遮熱コーティングも従来のコーティングよりも過酷な条件に置かれることとなる。この結果、遮熱コーティングの変質や剥離が生じやすいことが問題となってきている。
【先行技術文献】
【特許文献】
【０００６】
【特許文献１】特開２０１２−１７２６１０号公報
【発明の概要】
【発明が解決しようとする課題】
【０００７】
本発明は上記のような課題に鑑みてなされたものであり、高温かつ高圧の条件下で使用されても劣化や剥離が少なく、耐久性に優れた遮熱コーティングを提供しようとするものである。
【課題を解決するための手段】
【０００８】
実施形態による遮熱コーティングは、基材の表面に結合層を介して形成されたセラミックス層を含ものであって、前記セラミックス層の前記結合層側界面の近傍の気孔率が、前記セラミックス層の前記結合層と反対側界面の近傍の気孔率よりも低いことを特徴とするものである。【０００９】
また、実施形態による発電システムは、
二酸化炭素が混合された燃料を燃焼させて燃焼ガスを発生させる燃焼器と、
前記燃焼ガスにより発電を行うＣＯ２タービン発電機と
を具備する発電システムであって、前記ＣＯ２タービンが、前記の遮熱コーティングを表面に有する構成部材を含むものであることを特徴とするものである。
【発明の効果】
【００１０】
実施形態によれば、超臨界ＣＯ２タービンをはじめとする高温・高圧条件下で使用されるシステムの部材に利用することができる、耐久性が高い遮熱コーティングが提供される。このような遮熱コーティングにより、タービンなどの信頼性及び運転効率を高めることができる。
【図面の簡単な説明】
【００１１】
【図１】実施形態による遮熱コーティングの断面模式図。
【図２】実施形態による遮熱コーティングの、結合層側界面から表面側界面までの気孔率の変化を示す図。
【図３】実施形態による他の遮熱コーティングの、結合層側界面から表面側界面までの気孔率の変化を示す図。
【図４】実施形態による他の遮熱コーティングの、結合層側界面から表面側界面までの気孔率の変化を示す図。
【図５】別の実施形態による遮熱コーティングの断面模式図。
【発明を実施するための形態】
【００１２】
本発明の実施の形態を図面により説明すると以下の通りである。
【００１３】
図１は、実施形態に関わる遮熱コーティングの断面模式図である。
基材１は金属などからなるものである。実施形態による遮熱コーティングは高い温度条件下で使用されることが意図されているため、基材も一般的には耐熱性の材料が用いられる。具体的には、発電機などに用いられるタービンなどの構成部材が基材となる。これらの基材の材料は特に制限されるものではないが、金属類、特にタービン運転時の高温条件に耐えうる、ニッケルやコバルトの含有率が高い超合金などが一般的である。
【００１４】
基材１の表面には結合層２が形成されている。結合層２は、セラミックス層３と基材１との密着性、基材１の高温条件下における腐食耐性や酸化耐性を改善するために設けられている。結合層２はクロムまたはアルミニウムの濃度の高い金属材料からなるものが好ましく、特に高温での耐食耐性および酸化耐性に優れるＭＣｒＡｌＹ合金（ＭはＮｉおよびＣｏから選ばれる少なくとも一方）からなるものが好ましい。結合層の厚さは、必要に応じて調整されるが、平均厚さが一般に０．１〜０．２ｍｍであることが好ましい。
【００１５】
実施形態において、遮熱コーティング３は結合層２の上に形成されている。図１において遮熱コーティング３はセラミックス層４とその上に形成された難焼結層５とを含んでいるが、後述するように難焼結層５は必ずしも必須ではない。そして、実施形態においては、このセラミックス層の結合層側界面（以下、簡単のために下側界面ということがある）の近傍の気孔率が、セラミックス層の結合層と反対側界面（以下、簡単のために上側界面ということがある）の近傍の気孔率よりも低いという特徴を有している。
【００１６】
一般的に、セラミックス層が形成される場合、その層の特性はおおよそ均一になることが多い。例えば前駆体組成物を塗布して焼成することによってセラミックス層を形成させる場合や、単純な溶射方法によってセラミックス層を形成させる場合が相当する。
【００１７】
このような均一なセラミックス層を遮熱コーティングとして用いると、高温・高圧の環境下では、セラミックス層４の表裏面間の温度差が大きくなり、熱膨張差に起因する割れが発生しやすくなる。
【００１８】
これに対して、実施形態による遮熱コーティングにおいて、セラミックス層の気孔率は下側界面から上側界面に向かって高くなる構造となっている。ここで上側界面は、後述する難焼結層が設けられている場合にはセラミックス層と難焼結層との界面であり、設けられていない場合は、外気に露出されたセラミックス層の表面である。高温・高圧の環境下では、セラミックス層３の上側界面と下側界面の間、言い換えると表裏面間、の温度差が大きくなる。この結果、上側界面の熱膨張による伸びは下側界面よりも大きくなり、熱膨張差に起因する割れが発生しやすくなるのが一般的である。しかしながら、実施形態による遮熱コーティングでは、高温となる上側界面に対し、比較的低温となる下側界面の近傍を低気孔率となっている。この結果、上側界面近傍は気孔率が高いために熱膨張による伸びが小さくなる、上側界面と下側界面との間に発生する熱膨張差を小さくすることができ、その結果、割れの発生を抑制することができる。
【００１９】
ここで、金属材料を含む結合層とセラミックス層とは熱膨張係数が異なるのが一般的である。このため、遮熱コーティングが高温高圧条件に付された場合、結合層とセラミックス層とで熱膨張による寸法変化量が異なることによってせん断応力が作用し、下側界面で剥離が起こる可能性も否定できない。しかし、遮熱コーティングが高温高圧条件に付された場合であっても、遮熱コーティング３全体の平均温度が上昇する。このため、下側界面における熱膨張差またはそれに起因する熱応力は、温度がより高くなっても顕著に増大することはない。また、セラミックス層の下側界面近傍における気孔率を従来の遮熱コーティングと同等にすることが可能である。このため、遮熱コーティングが超臨界ＣＯ２タービンのような、極めて厳しい条件に用いられた場合であっても、通常のガスタービンの運転条件に用いられた場合と比較して、割れや剥離が起こりやすくなることはない。そして、実施形態のように結合層に接触しているセラミックス層の気孔率が相対的に低い場合であっても同様である。
【００２０】
セラミックス層４は、上記したとおり気孔率の異なる部分を含んでいる。ここで、気孔率はセラミックス層の断面の写真を撮影し、その写真の画像解析によって測定することができる。ここで、セラミックス層の結合層側界面（下側界面）の近傍、およびセラミックス層の結合層と反対側界面（上側界面）の近傍についての気孔率が重要となる。そして、実施形態においては、理想的には、下側界面または上側界面の気孔率が求められることが望ましい。しかしながら、気孔率は一定体積中に存在する空隙の体積の割合であるため、界面の気孔率を求めることは困難である。このため、実施形態においては、セラミックス層の下側界面の近傍とは、セラミックス層の下側界面から、セラミックス層全体の厚さの１／３までの領域をいう。同様に、セラミックス層の上側界面の近傍とは、セラミックス層の上側界面から、セラミックス層の全体の厚さの１／３領域をいう。
【００２１】
実施形態において、セラミックス層の上側界面の近傍の気孔率が、下側界面の近傍の気孔率よりも高いことが必要であるが、その間の気孔率は特に限定されない。しかし、セラミックス層の気孔率の分布は、以下のパターンをとることが好ましい。
【００２２】
（ｉ）気孔率が低い層と、気孔率が高い層とが積層されている場合
図２は、結合層の上に気孔率が低い層が設けられ、その上に気孔率が高い層が設けられた積層構造を有するセラミックス層の、下側界面から上側界面までの気孔率の変化を示す図である。ここで、結合層の直上に形成された層の気孔率はｐＢであり、その上に積層された層の気孔率はｐＡである。ここでｐＡ＞ｐＢの関係となっている。なお、図２には気孔率が異なる層が二つ積層された場合の例が示されているが、３層以上が積層されていてもよい。
【００２３】
このような構造は、下側の層の上に、気孔率の高い上側の層を積層することにより形成させることができるので、容易に製造することができる。また、このような構造をとると、下側の層と上側の層との間に界面が形成されるため、その界面における熱抵抗が生じるので好ましい。
【００２４】
（ｉｉ）気孔率が下側界面から上側界面に向かって連続的に増加する場合
図３は、セラミックス層の気孔率が下側界面から上側界面に向かって単調に増加する場合の、下側界面から上側界面までの気孔率の変化を示す図である。この図には気孔率が一次関数的に増加していく例が示されているが、これに限定されない。すなわち、気孔率変化の傾きが変化してもよく、一部で気孔率変化がない（傾きがゼロである）部分があってもよい。
【００２５】
このような構造は、結合層の上に、溶射条件などの形成条件を変化させながらセラミックス層を形成させていく方法により製造することができる。このような構造をとると、セラミックス層の内部に界面が形成されないので、剥離などのリスクを下げることができる。
【００２６】
（ｉｉｉ）上記（ｉ）および（ｉｉ）の組み合わせ
図４は、上側界面近傍、および下側界面近傍では気孔率が変化せず、セラミックス層の内部で連続的に気孔率が変化する場合の下側界面から上側界面までの気孔率の変化を示す図である。このような構造は、上記した（ｉ）および（ｉｉ）の組み合わせであるといえる。
【００２７】
このような構造は、結合層の上に気孔率の低い層を形成させた後、溶射条件を変化させながら下側から上側へ気孔率が変化する層を形成させ、さらに気孔率の相対的に高い層を積層する方法で製造することができる。また、結合層の上に気孔率の低い層を形成させた後、上側の層を形成させるときに相互の層をインターミキシングさせることでも製造することができる。
【００２８】
これらの構造において、また、気孔率が高い部分（例えばｐＡ）の気孔率は１５〜３０％であることが好ましい。気孔率の高い部分の気孔率が１５％以上であると、熱伝導率が低くなり、遮熱コーティングの遮熱効果が高くなる。一方で、気孔率の高い部分の気孔率が３０％以下であることにより、遮熱コーティングの物理的強度を高く維持することができる。
【００２９】
一方気孔率の低い部分（例えばｐＢ）の気孔率は５〜１５％であることが好ましい。気孔率が低い部分の気孔率が１５％以下であることにより、遮熱コーティング層の表裏面の温度差に起因する熱膨張の差を十分に緩和することができる。そして、上記の気孔率の高い部分の気孔率範囲を考慮すると、気孔率が低い部分の気孔率は５％以上であることが好ましい。
【００３０】
セラミックス層の厚さは、遮熱コーティングとして基材を保護し、また十分な遮熱が可能となるように設定される。セラミックス層の厚さは、一般に０．１〜１．０ｍｍ、好ましくは０．２〜０．５ｍｍとされる。
【００３１】
このようなセラミックス層を形成させるためのセラミックス材料は特に限定されないが、例えば、アルミナ、マグネシア、ジルコニアなどから選択できる。ただし、タービンのような回転機器に適用する遮熱コーティングには、酸化ジルコニウムを選択することが好ましく、特に酸化マグネシウム、酸化カルシウム、酸化イットリウムなどの安定化材を含む酸化ジルコニウムを選択することが好ましい。安定化材を含む酸化ジルコニウムは高温での結晶相の相変態に伴う遮熱コーティングの割れが起こりにくいためである。
【００３２】
また一般的なニッケルを主成分とする超合金の室温での熱伝導率が１０Ｗ／（ｍ／Ｋ）以下であることから、セラミックス層の室温での熱伝導率が５Ｗ／（ｍ／Ｋ）以下であることが好ましい。この点からも、酸化ジルコニウムから形成されたセラミックス層であれば、遮熱コーティングとして必要な熱伝導率を確保することができるので好ましい。
【００３３】
上記したセラミックス層４の上側表面に、そのセラミックス層よりも不純物含有率の低い、難焼結層５を形成させることができる。高温高圧のタービンでは、最表面の温度が高くなるため、焼結による熱伝導率の低下や剥離などの問題が大きくなる。難焼結層はこのような問題の発生を抑制するために設けられることが好ましい。難焼結層の材料として、セラミックス層を構成する材料よりも低融点の酸化ケイ素や酸化アルミニウムなどの不純物が少ない材料を用いることができる。具体的には、上記したセラミックス層の不純物含有率は、一般に１．０〜３．０質量％であるが、難焼結層の材料の不純物含有率は、０．５質量％以下であることが好ましい。また、焼結の抑制や高温下におけるセラミックスの結晶相を安定化する目的で、酸化ハフニウム、酸化セリウム、酸化ジスプロシウム、酸化イッテルビウムなどの希土類元素（ここでは、これら希土類元素は不純物には含めない）を含んだ酸化ジルコニウムなどのセラミックス材料を用いることもできる。
【００３４】
難焼結層５の気孔率は、前述の通り遮熱コーティング３の表裏面の熱膨張差を緩和する目的で、１５〜３０％とすることが好ましい。また、難焼結層の厚さは目的に応じて変化するが、一般に、０．０１〜０．０５ｍｍとされる。
【００３５】
なお、表面の焼結を抑制することを目的とすれば、セラミックス層の一部または全部を不純物含有率の低い材料で形成させることもできる。この場合には、難焼結層をさらに形成させる必要は無い。
【００３６】
また、難焼結層５には、熱膨張を緩和する目的で、図５に示すように層を厚さ方向に貫通する微細な縦割れ６が形成されていてもよい。微細な縦割れを導入することで表面の熱膨張により生じる応力を緩和することができて、遮熱コーティングの表裏面の熱膨張差も緩和する効果を得ることができる。
【００３７】
実施形態による遮熱コーティングの形成方法について説明すると以下の通りである。
【００３８】
まず、遮熱コーティングを施す基材１を用意する。
【００３９】
基材１の材料は、特に限定されず、酸化ジルコニウム、酸化ハフニウム、酸化アルミニウム、酸化チタン、酸化タングステン、酸化クロム、酸化ガリウム、酸化ニッケル、酸化マグネシウムもしくはムライトなどのセラミックス、またはニッケル、コバルト、鉄、クロム、アルミニウム、亜鉛、チタン、銅、イットリウムもしくはこれらの合金からなるものであってもよい。これらの基材は、各種の用途に応じて成形されているのが一般的である。実施形態による遮熱コーティングは、任意の基材に施すことができるが、高温高圧の条件に付される材料、たとえば蒸気タービンや超臨界ＣＯ２タービンなどの構成部材を基材とすることが好ましい。より具体的には、動翼、静翼、シュラウドセグメント、またはトランジションピースなどを基材とすることができる。
【００４０】
次に基材の表面に結合層２を形成させる。結合層２は溶射法、電子ビーム蒸着法等により、例えばＭＣｒＡｌＹ合金（ＭはＮｉおよびＣｏから選ばれる少なくとも一方）等の金属層構成材の粒子、クラスター、または分子を一様な被膜状に被着させることで形成させることができる。
【００４１】
次いで結合層２の上にセラミックス層４を形成させる。セラミックス層４も結合層と同様に、溶射法、電子ビーム蒸着法等によって、セラミックス材料の粒子、クラスター、または分子等を投入して一様な被膜状に被着させることで形成させることができる。セラミックス層の気孔率は、溶射法、電子ビーム蒸着法等の形成方法の種類を適宜選択するとともに、例えば溶射法では、フレーム温度、溶射距離、溶射に使用する粉末の粒径等を適宜選択することにより調整することができる。また、厚さは、溶射法、電子ビーム蒸着法等による形成時間の調整により行うことができる。
【００４２】
セラミックス層４の上に難焼結層５を形成させる場合には、セラミックス層よりも不純物含有率の低い材料を用いて、セラミックス層の形成条件と同一または近似した条件で形成させることができる。
【００４３】
また、難焼結層に縦割れ６を形成させる場合、従来知られている任意の方法で形成させることができる。たとえば溶射法を用いて難焼結層を形成させる場合では、溶射温度や粉末の粒径、及びセラミックス層形成時に冷却を加えるなどして形成させることができる。電子ビーム物理蒸着を用いて難焼結層を形成させる場合は、成膜時の基材の回転や角度を調整する事で縦割れ構造を得ることができる。
【実施例】
【００４４】
基板上にＭＣｒＡｌＹ合金からなる結合層（厚さ０．１ｍｍ）を形成させ、そのうえに酸化ジルコニウムを材料として溶射によりセラミックス層を形成させた。【００４５】
まず、単一の条件でセラミックス層（厚さ０．２ｍｍ）を形成させた（比較例１）。このセラミックス層の気孔率は、結合層の近傍と、表面の近傍とでいずれも２０％であった。【００４６】
次に、セラミックス層の形成の際に、途中で溶射条件を変更して、２層構造のセラミックス層を形成させた。厚さは比較例１と同じとした。このセラミックス層の気孔率は、結合層の近傍では１０％であり、表面の近傍では２０％であった。【００４７】
これらのセラミックス層（遮熱コーティング）を表面温度１１００℃、表裏面の温度差２５０℃となるまで加熱し、引き続いて室温まで冷却する処理を繰り返して行い、セラミックス層の耐久性を評価した。比較例１のセラミックス層はサイクル数５０回で層中に割れが発生したのに対し、実施例１のセラミックス層は５０回のサイクルにおいても剥離や割れが発生していなかった。得られた結果は表１に示したとおりであった。【００４８】
【表１】
2016147282.tif 000003
【００４９】
最後に、実施形態による遮熱コーティングを適用した、ＣＯ２タービンなどの高温高圧条件下で使用されるタービンについて説明する。例えば超臨界ＣＯ２タービンの構成部材、例えば動翼、静翼、シュラウドセグメント、またはトランジションピースは、１０００℃を超えるような高温、３０ＭＰａを超えるような高圧の燃焼ガスに曝される。そして、その燃焼ガスのフローに対して、遮熱コーティングの結合層側には直接燃焼ガスが衝突しないため、表裏面の温度差も非常に大きくなる。【００５０】
このような過酷な条件に付されるタービンの構成部材に対して、実施形態による遮熱コーティングを適用すると、遮熱コーティングの割れや剥離が抑制されているので部材が直接高温高圧に付されることがない。この結果、部材の破損などが防止されて部材の信頼性が向上し、その結果運転効率の向上も図ることができる。このような実施形態による効果は、特に作動流体が空気よりも密度の高い、ＣＯ２タービンにおいては、顕著に発揮される。【００５１】
以上説明した少なくとも一つの実施形態によれば、高温高圧条件下で使用される部材の信頼性を向上させ、装置またはシステムの運転効率を効果的に改善することができる。【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５３】
１  基材
２  結合層
３  遮熱コーティング
４  セラミックス層
５  難焼結層
【図１】
2016147282.tif 000004
【図２】
2016147282.tif 000005
【図３】
2016147282.tif 000006
【図４】
2016147282.tif 000007
【図５】
2016147282.tif 000008
【国際調査報告】
2016147282.tif 000009
2016147282.tif 000010
2016147282.tif 000011
2016147282.tif 000012